(57)【特許請求の範囲】
【請求項１】
バインダー樹脂及び樹脂粒子を含有して凹凸表面を有する光拡散層を透明支持体上に積層してなる光拡散性シートであって、前記樹脂粒子は、形状が実質的に真球状であって、平均粒子径が１６〜３０μｍ、粒子径分布の変動係数が２０〜５０％であり、前記樹脂粒子の含有量が前記バインダー樹脂１００重量部に対して１８０〜２７０重量部であり、前記光拡散層の厚みが３０〜５０μｍであり、当該光拡散性シートの全光線透過率が７０．０％以上、ヘーズが８０．０％以上８７．４％以下、透過の像鮮明度が２５．０％以上であることを特徴とする光拡散性シート。
【請求項２】
前記光拡散層は、透明支持体と接する第一の表面と、前記第一の表面とは反対側に位置して光拡散性シートの表面となる第二の表面とを有することを特徴とする請求項１記載の光拡散性シート。
【請求項３】
前記凹凸表面に起因せずに前記光拡散層内の前記バインダー樹脂及び前記樹脂粒子の屈折率差に起因して生じる前記光拡散性シートの内部ヘーズが、４０．０％未満であることを特徴とする請求項１記載の光拡散性シート。
【請求項４】
前記バインダー樹脂及び前記樹脂粒子の屈折率差が０．０５以内であることを特徴とする請求項１記載の光拡散性シート。
【請求項５】
請求項１〜４何れか１項記載の光拡散性シートを、２枚又は３枚重ね合わせたことを特徴とする光拡散性シート。
【発明の詳細な説明】
【０００１】
【発明の属する技術分野】
本発明は、光拡散性シートに関し、特に液晶ディスプレイのバックライト用に適する光拡散性シートに関するものである。
【０００２】
【従来の技術】
従来、液晶ディスプレイのバックライトに用いられる光拡散性シートとして、透明プラスチックフィルムの片面に、無機粒子もしくは樹脂粒子を分散した透明な樹脂溶液を塗布したものが使用されている。
【０００３】
このような光拡散性シートに要求される性能としては、導光板の光拡散パターンが見えないこと、正面方向への輝度が高いこと、などがある。
【０００４】
このような要求性能を満たすべく、光拡散層に使用する樹脂や光拡散性粒子の種類や含有量を変更する改良が行われている。しかしながら、このような改良では正面方向への輝度の向上に限界があると考えられるため、プリズムシートを使用して周辺方向への光を正面方向へ向けることが考えられている。このようなプリズムシートは光拡散能を有しないため、使用に際しては、従来より使用されている光拡散性シートと重ね合わせることが行われており、特開平９−１２７３１４号公報、特開平９−１９７１０９号公報などに、これらの従来の問題点を克服し、従来の光拡散性シートに比べて正面方向への輝度が向上し、しかも光拡散性が十分な光拡散性シートが開示されている。
【０００５】
【発明が解決しようとする課題】
しかし、特開平９−１２７３１４号公報、特開平９−１９７１０９号公報に開示されている光拡散性シートは、プリズムシートと呼ばれるレンズシートを組み込むことで高輝度且つ高光拡散を狙ったものであるが、このようなプリズムシートは、コスト的に高価でその表面が傷つき易くて取り扱いのし難いものである。
そこで、近年このようなプリズムシートを使用しなくても、費用対効果の観点から、高輝度且つ高光拡散を実現できるような光拡散性シートが強く望まれている状況にあった。
【０００６】
そこで、本発明は、このような高価で傷つき易いプリズムシートなどを使用しなくとも、費用対効果の観点から考えて、高光拡散性を発揮しつつ、且つ正面方向への輝度を高輝度化した光拡散性シートを提供することを目的とする。
【０００７】
【課題を解決するための手段】
そこで、本発明者らはこのような課題に鑑み、高光拡散性を維持しつつ正面方向への輝度を高輝度化するという相反する性能の両者を向上させるべく鋭意検討を続けた結果、高ヘーズ且つ高透過像鮮明度という性能を満たすような光拡散層を設計することにより、高光拡散性を発揮しつつ正面方向への輝度を高輝度化するという相反する性能の両者を向上させ、本発明を完成するに至った。
【０００８】
すなわち、本発明の光拡散性シートは、バインダー樹脂及び樹脂粒子を含有して凹凸表面を有する光拡散層を透明支持体上に積層してなる光拡散性シートであって、前記樹脂粒子は、形状が実質的に真球状であって、平均粒子径が１８．２〜２７．３μｍ、粒子径分布の変動係数が２１．１〜３１．６％であり、前記樹脂粒子の含有量が前記バインダー樹脂１００重量部に対して２００〜２５０重量部であり、前記光拡散層の厚みが２５〜５０μｍであり、当該光拡散性シートの全光線透過率が７０．０％以上、ヘーズが８０．０％以上８７．４％以下、透過の像鮮明度が２５．０％以上であることを特徴とするものである。
【０００９】
また、本発明の光拡散性シートは、凹凸表面に起因せずに光拡散層内のバインダー樹脂及び樹脂粒子の屈折率差に起因して生じる光拡散性シートの内部ヘーズが、４０．０％未満であることを特徴とするものである。
【００１０】
また、本発明の光拡散性シートは、バインダー樹脂及び樹脂粒子の屈折率差が０．０５以内であることを特徴とするものである。
【００１１】
尚、本発明において全光線透過率及びヘーズとは、ＪＩＳ−Ｋ７１０５における全光線透過率及びヘーズの値のことであり、Ｔｄ（％）／Ｔｔ（％）×１００（％）＝Ｈ（％）〔Ｔｄ：拡散光線透過率、Ｔｔ：全光線透過率、Ｈ：ヘーズ、〕の関係を有するものである。
【００１２】
また、本発明における透過の像鮮明度とは、ＪＩＳ−Ｋ７１０５における像鮮明度の値のことであり、透過法を用いて光学くし２．０ｍｍの時の最高波高〔Ｍ〕及び最低波高〔ｍ〕を読みとって次式によって求めた値である。
像鮮明度〔Ｃ(2.0)〕＝{Ｍ−ｍ}／{Ｍ＋ｍ}×１００（％）
【００１３】
また、本発明における屈折率とは、２５℃で測定したＤ線の屈折率（ｎ25D）の値のことである。
【００１４】
【発明の実施の形態】
以下、本発明の光拡散性シート１について、図１を用いて詳細に説明する。
【００１５】
本発明の光拡散性シート１は、バインダー樹脂及び樹脂粒子を含有して凹凸表面を有する光拡散層２を透明支持体３上に積層してなる光拡散性シート１であって、当該光拡散性シート１の全光線透過率が７０．０％以上、ヘーズが８０．０％以上、透過の像鮮明度が２５．０％以上であるようにすることにより、高価で傷つき易いプリズムシートなどを使用しなくとも、高光拡散性を発揮しつつ、且つ正面方向への輝度を高輝度化することができるようになったものである。
【００１６】
正面方向への高輝度化を実現するという観点から高い全光線透過率が要求され、高光拡散性を発揮するという観点からは高いヘーズが要求されるが、近年、高い全光線透過率と高いヘーズを満足しても、高光拡散且つ高輝度という点で際立って優れた性能のものは得られないという状況にあった。そこで、基本的にはヘーズと相反するような透過の像鮮明度という要件に着目し、高い全光線透過率と、高いヘーズと、高い透過の像鮮明度の全てを満足することにより、今までには得られなかった程に正面方向への高輝度化を実現できるようになったものである。
【００１７】
この際の全光線透過率としては高い程に良いが、少なくとも７０．０％以上の全光線透過率を有していることが必要であり、より好ましくは７５．０％以上であることが望ましい。
【００１８】
また、ヘーズとしても高い程に良いが、少なくとも８０．０％以上のヘーズを有していることが必要であり、より好ましくは８５．０％以上であることが望ましい。
【００１９】
更に、このような性能を満たす上では、透過の像鮮明度が少なくとも２５．０％以上であることにより、従来にはない高光拡散且つ高輝度の性能を実現できるようになる。この透過の像鮮明度としては２７．５％以上であることがより好ましい。更に、高いヘーズを得るバランスを考慮すると３５．０％以下であること、好ましくは３２．０％以下であることが望ましい。
【００２０】
以上のような全光線透過率、ヘーズ、透過の像鮮明度は、光拡散性シート１の光拡散層２を有する面とは反対の面（以下、光拡散層２を有する面に対して単に「裏面」という場合もある。）から光を入射した場合の値において満足している必要がある。
【００２１】
以上のような光学特性の光拡散性シート１を設計する上では、光拡散性シート１全体としてのヘーズの内で、光拡散層２の凹凸表面に起因して生じるヘーズ（以下、単に「外部ヘーズ」ともいう。）よりも、光拡散層２内のバインダー樹脂及び樹脂粒子の屈折率差に起因して生じるヘーズ（以下、単に「内部ヘーズ」ともいう。）の割合を少なくすることにより、本発明の光拡散性シート１を得易くすることができるようになる。
【００２２】
より具体的には、光拡散性シート１の光拡散層２の凹凸表面を、光拡散層２のバインダー樹脂の屈折率とほぼ同じ屈折率を有するような物質によって、凹凸表面を埋めることで外部ヘーズをなくした光拡散性シート１について、その内部ヘーズを測定したときに４０．０％未満であることが好ましい。より好ましくは３５．０％以下であることが望ましい。
【００２３】
このような外部ヘーズと内部ヘーズのバランスを満たすようにするには、バインダー樹脂と樹脂粒子との屈折率差が０．０５以内にすることが好ましい。この屈折率差が０．０５を越えてしまうと、内部ヘーズが上昇しやすくなってしまう。
【００２４】
また、本発明の目的とする高光拡散且つ高輝度という性能を発揮させる上では、樹脂粒子の平均粒子径及び粒子径分布、バインダー樹脂に対する樹脂粒子の含有量、光拡散層２の厚み等も重要な要素であると考えられる。
【００２５】
このような光拡散性シート１は、バインダー樹脂及び樹脂粒子を溶剤に分散又は溶解させた光拡散層用樹脂溶液を調整し、当該光拡散層用樹脂溶液を透明支持体３上に従来公知の塗布方法によって塗布、乾燥、製膜して積層することにより得ることができる。
【００２６】
この光拡散層２に用いられるバインダー樹脂としては、ポリエステル系樹脂、アクリル系樹脂、ポリエステルアクリレート系樹脂、ポリウレタンアクリレート系樹脂、エポキシアクリレート系樹脂、セルロース系樹脂、アセタール系樹脂、ビニル系樹脂、ポリエチレン系樹脂、ポリスチレン系樹脂、ポリプロピレン系樹脂、ポリアミド系樹脂、ポリイミド系樹脂、メラミン系樹脂、フェノール系樹脂、シリコーン系樹脂、フッ素系樹脂などの熱可塑性樹脂、熱硬化性樹脂、電離放射線硬化性樹脂等の光学的透明性を有する樹脂が使用できる。好ましい樹脂としては、耐候性を有しつつ高透明性であるアクリル系樹脂、特に好ましくはアクリルポリウレタン２液硬化タイプのものが挙げられ、樹脂粒子を多量に充填しても強靭な塗膜が得られるよう、架橋密度の高くなるようなＯＨ価の大きいものを使用することが望ましい。
【００２７】
樹脂粒子としては、導光板の光拡散パターンを拡散して消去させつつ、且つ光拡散性シート１の裏面から入射した光をできるだけそのまま正面方向に対して透過させる性能を付与するものである必要がある。
【００２８】
このような樹脂粒子としては、形状が実質的に真球状であって、平均粒子径が１６．０〜３０．０μｍ、より好ましくは１８．０〜２８．０μｍであることが望ましい。また、その粒子径分布の変動係数が５０．０％未満であることが好ましく、より好ましくは４５．０以下であることが望ましく、更には２０．０％以上であることが好ましく、より好ましくは２５．０％以上であることが望ましい。平均粒径が、１６．０μｍ未満となってしまうとヘーズと透過の像鮮明度との両者を共に高くすることが難しくなってしまい、３０．０μｍを越えてしまうと光拡散層用樹脂溶液の調製や、塗布がし難くなってしまい、やはりヘーズと透過の像鮮明度のバランスを調整し難いものになってしまう。粒子径分布の変動係数が５０．０％以上若しくは２０．０％未満になってしまうと、やはりヘーズと透過の像鮮明度のバランスを調製し難いものになってしまう。
【００２９】
尚、本発明における樹脂粒子の平均粒子径及び粒子径分布の変動係数は、コールターカウンター法によって測定した値である。このコールターカウンター法とは、溶液中に分散している粒子の数及び大きさを、電気的に測定する方法であって、粒子を電解液中に分散させ、吸引力を使って電気が流れている細孔に粒子を通過させる際に、粒子の体積分だけ電解液が置換され、抵抗が増加し、粒子の体積に比例した電圧パルスを測定する方法である。従って、この電圧パルスの高さと数とを電気的に測定することにより、粒子数と個々の粒子体積を測定して、粒子径及び粒子径分布を求めるものである。
【００３０】
また、変動係数とは粒子径分布の分散状態を示す値であって、粒子径分布の標準偏差（不偏分散の平方根）を粒子径の算術平均値（平均粒子径）で除した値の百分率である。
【００３１】
以上のような樹脂粒子としては、アクリル系樹脂粒子、シリコーン系樹脂粒子、ナイロン系樹脂粒子、スチレン系樹脂粒子、ポリエチレン系樹脂粒子、ベンゾグアナミン系樹脂粒子、ウレタン系樹脂粒子等が挙げられるが、特にバインダー樹脂との屈折率差をより少なくする観点からは、バインダー樹脂がアクリルポリウレタン２液硬化タイプである場合にはポリメチルメタクリレート樹脂粒子であることが望ましい。
【００３２】
ここで、バインダー樹脂１００重量部に対する樹脂粒子の含有量としては、使用する樹脂粒子の平均粒子径や光拡散層２の厚みよって一概には言えないが、１８０〜２７０重量部、好ましくは２００〜２５０重量部であることが望ましい。
１８０重量部以上とすることにより比較的大きな平均粒子径の樹脂粒子を使用しても高光拡散且つ高輝度の性能を得易くなり、２７０重量部以下とすることにより比較的小さな平均粒子径の樹脂粒子を使用した時にやはり高光拡散且つ高輝度の性能を得易くなる。
【００３３】
また、光拡散層２の厚みとしては、使用する樹脂粒子の平均粒子径やバインダー樹脂に対する樹脂粒子の含有量によって一概には言えないが、２５．０〜５０．０μｍ、好ましくは３０．０〜４０．０μｍであることが望ましい。ここで２５．０〜５０．０μｍの範囲とするのは、比較的小さな平均粒子径の樹脂粒子を使用した時に高輝度且つ高光拡散性の性能を得易くするためである。
【００３４】
尚、本発明における光拡散層２及び後述するニュートンリング防止等の厚みとは、ＪＩＳ−Ｋ７１３０における５．１．２のＡ−２法を用いて測定した値のことであって、５点以上の測定値を平均化した値である。
【００３５】
本発明の透明支持体３としては、ポリエチレンフィルム、ポリプロピレンフィルム、ポリエチレンテレフタレートフィルム、ポリカーボネートフィルム、ポリメチルメタクリレートフィルム等の透明プラスチックフィルム等を使用できる。
中でも耐候性や加工適性の観点からポリエチレンテレフタレートフィルムが好ましく用いられる。
【００３６】
また、本発明の光拡散性シート１の裏面には、導光板等との密着によって発生するニュートンリングを防止するために、ニュートンリング防止層等のアンチニュートンリング処理を施すことが好ましい。このようなニュートンリング防止層としては、平均粒子径１０μｍ程度の粒子をバインダー樹脂１００重量部に対して５重量部程度で混合したものを、８〜１２μｍ程度の厚みに設けたもの等が好適に用いられる。
【００３７】
本発明の光拡散性シート１の使用方法としては、液晶用バックライトユニットの導光板４上に、ニュートンリング防止層が接するように光拡散性シート１を１枚ないし２枚以上積層することにより使用することができ、２枚、３枚と積層した時により高輝度となるものである。また、本発明の光拡散性シート１は、更にその上にプリズムシートを１枚ないし２枚以上積層する組合せにおいても高輝度化するものであるが、本発明の最大の特徴は、このような高価で表面が傷付き易くて取り扱いのし難いプリズムシートを使用しなくても、十分に高光拡散且つ高輝度の性能を実現できるところにある。
【００３８】
【実施例】
以下、本発明の実施例について説明する。尚、「部」「％」は特記しない限り重量基準である。
【００３９】
［実施例１］
厚み１００μｍのポリエチレンテレフタレートフィルム３（ルミラーＴ−６０：東レ社）の一方の表面に、以下の組成の光拡散層用樹脂溶液ａを塗布し、乾燥することにより、塗膜厚み約３３μｍの光拡散層２を積層して、図１の光拡散性シート１を作製した。
【００４０】
＜光拡散層用樹脂溶液ａ＞
・アクリルポリオール（アクリディックA-807<固形分５０％>
：大日本インキ化学工業社）              １６２部
・イソシアネート（タケネートD110N<固形分６０％>：武田薬
品工業社）                                ３２部
・ポリメチルメタクリレート樹脂粒子（平均粒子径１８
．２μｍ、変動係数３１．６％）          ２２０部
・酢酸ブチル                              ２１５部
・メチルエチルケトン                      ２１５部
【００４１】
［実施例２］
厚み１００μｍのポリエチレンテレフタレートフィルム３（ルミラーＴ−６０：東レ社）の一方の表面に、以下の組成の光拡散層用樹脂溶液ｂを塗布し、乾燥することにより、塗膜厚み約４０μｍの光拡散層２を積層して、図１の光拡散性シート１を作製した。
【００４２】
＜光拡散層用樹脂溶液ｂ＞
・アクリルポリオール（アクリディックA-807<固形分５０％>
：大日本インキ化学工業社）              １６２部
・イソシアネート（タケネートD110N<固形分６０％>：武田薬
品工業社）                                ３２部
・ポリメチルメタクリレート樹脂粒子（平均粒子径２７
．３μｍ、変動係数４２．５％）          ２５０部
・酢酸ブチル                              ２１５部
・メチルエチルケトン                      ２１５部
【００４３】
［実施例３］
厚み１００μｍのポリエチレンテレフタレートフィルム３（ルミラーＴ−６０：東レ社）の一方の表面に、以下の組成の光拡散層用樹脂溶液ｃを塗布し、乾燥することにより、塗膜厚み約２７μｍの光拡散層２を積層して、図１の光拡散性シート１を作製した。
【００４４】
＜光拡散層用樹脂溶液ｃ＞
・アクリルポリオール（アクリディックA-807<固形分５０％>
：大日本インキ化学工業社）              １６２部
・イソシアネート（タケネートD110N<固形分６０％>：武田薬
品工業社）                                ３２部
・ポリメチルメタクリレート樹脂粒子（平均粒子径２２
．１μｍ、変動係数２１．１％）          ２００部
・酢酸ブチル                              ２１５部
・メチルエチルケトン                      ２１５部
【００４５】
［比較例１］
厚み１００μｍのポリエチレンテレフタレートフィルム３（ルミラーＴ−６０：東レ社）の一方の表面に、以下の組成の光拡散層用樹脂溶液ｄを塗布し、乾燥することにより、塗膜厚み約１２μｍの光拡散層２を積層して、図１の光拡散性シート１を作製した。
【００４６】
＜光拡散層用樹脂溶液ｄ＞
・アクリルポリオール（アクリディックA-807<固形分５０％>
：大日本インキ化学工業社）              １６２部
・イソシアネート（タケネートD110N<固形分６０％>：武田薬
品工業社）                                ３２部
・ポリメチルメタクリレート樹脂粒子（平均粒子径８．
６μｍ、変動係数３６．８％）            １６０部
・酢酸ブチル                              ２１５部
・メチルエチルケトン                      ２１５部
【００４７】
［比較例２］
厚み１００μｍのポリエチレンテレフタレートフィルム３（ルミラーＴ−６０：東レ社）の一方の表面に、以下の組成の光拡散層用樹脂溶液ｅを塗布し、乾燥することにより、塗膜厚み約１２μｍの光拡散層２を積層して、図１の光拡散性シート１を作製した。
【００４８】
＜光拡散層用樹脂溶液ｅ＞
・アクリルポリオール（アクリディックA-807<固形分５０％>
：大日本インキ化学工業社）              １６２部
・イソシアネート（タケネートD110N<固形分６０％>：武田薬
品工業社）                                ３２部
・ポリスチレン樹脂粒子（平均粒子径８．９μｍ、変動
係数３７．０％）                        ２２０部
・酢酸ブチル                              ２１５部
・メチルエチルケトン                      ２１５部
【００４９】
［比較例３］
厚み１００μｍのポリエチレンテレフタレートフィルム３（ルミラーＴ−６０：東レ社）の一方の表面に、以下の組成の光拡散層用樹脂溶液ｆを塗布、乾燥し、高圧水銀灯で紫外線を１〜２秒照射することにより、塗膜厚み約６μｍの光拡散層２を積層して、図１の光拡散性シート１を作製した。
【００５０】
0004573946.tif 000002
【００５１】
以上のようにして得られた実施例１〜３及び比較例１〜３の光拡散性シート１について、輝度の向上度合い、その費用対効果、及び光拡散性についても評価すると共に、併せてこれら光拡散性シート１の全光線透過率、ヘーズ、透過の像鮮明度、バインダー樹脂及び樹脂粒子の屈折率などの光学特性についても測定した。
【００５２】
［輝度の向上度合いの評価］
５．８インチ液晶用バックライトユニット４（コの字管ランプ一本、５ｍｍ厚の導光板）に光拡散性シート１の透明支持体３が導光板と対向するように、実施例１〜３及び比較例１〜３の光拡散性シート１を２枚（図２）ないし３枚（図３）組み込んで正面輝度を測定すると共に、バックライトユニット単体の正面輝度を測定して、その輝度の向上度合いを評価した。
具体的には次式で求めた。
〔光拡散性シートを組み込んで測定した正面輝度（cd/m2）〕−〔バックライトユニット単体の正面輝度（cd/m2）〕＝〔輝度向上値（cd/m2）〕
これらの結果を表１に示す。
また、同様にして、プリズムシート５（ＢＥＦ−II：住友スリーエム社）を組み込んで（図４）正面輝度を測定すると共に、実施例１の光拡散性シート１を１枚とプリズムシート５（ＢＥＦ−II：住友スリーエム社）１枚を組み込んで（図５）正面輝度を測定して、その輝度の向上度合いを評価した。
【００５３】
［輝度向上度合いの費用対効果］輝度の向上度合いの評価で得られた実施例１〜３及び比較例１〜３の〔輝度向上値（cd/m2）〕を用いて、その〔輝度を向上させるのに使用した光拡散性シートやプリズムシートの費用（/１５インチシート換算）〕を除すことによって、費用対効果を評価した。具体的に次式で計算した。
〔輝度を向上させるのに使用した光拡散性シートやプリズムシートの費用（円/１５インチシート換算）〕／〔輝度向上値（cd/m2）〕＝〔費用／輝度向上値（円/cd）〕
尚、光拡散性シート１に関しては１５インチシート当たり８５円で、プリズムシートに関しては１５インチシート当たり８５０円で計算した。計算結果を表１に示す。
【００５４】
［光拡散性の評価］
輝度の向上度合いの評価の際に、併せて光拡散性の評価として、導光板の光拡散パターンの消去性についても目視評価し、導光板の光拡散パターンが視認できなかったものを「○」、視認できたものを「×」とした。評価結果を表１に示す。
【００５５】
［光拡散性シート１の全光線透過率及びヘーズの測定］
実施例１〜３及び比較例１〜３で得られた光拡散性シート１について、ヘーズメーター（ＨＧＭ−２Ｋ：スガ試験機社）を用いて、全光線透過率及びヘーズを測定した。
更に、実施例１〜３及び比較例１〜３の光拡散層用樹脂溶液ａ〜ｆからそれぞれの樹脂粒子を除いた樹脂溶液を用いて、光拡散性シート１の光拡散層２の凹凸表面をバインダー樹脂で図６のように埋めて、当該光拡散層２の凹凸表面が埋まった光拡散性シート１について、同様に測定して光拡散性シート１の内部ヘーズも測定した。
尚、全光線透過率及びヘーズの測定については、光拡散性シート１の裏面から光を入射させて測定した。測定結果を表２に示す。
【００５６】
［光拡散性シート１の透過の像鮮明度］
実施例１〜３及び比較例１〜３で得られた光拡散性シート１について、写像測定器（ＩＣＭ−１ＤＰ：スガ試験機社）を用いて、光学くし２．０ｍｍの透過の像鮮明度を測定した。測定結果を表２に示す。
【００５７】
［バインダー樹脂及び樹脂粒子の屈折率］
実施例１〜３及び比較例１〜３の光拡散層用樹脂溶液ａ〜ｆからそれぞれ樹脂粒子を除いた樹脂溶液を用いて製膜したバインダー塗膜及び実施例１〜３及び比較例１〜３で使用した樹脂粒子の屈折率をアッベ屈折計（ＮＡＲ−１Ｔ型：アタゴ社）を用いて測定した。測定結果を表２に示す。
【００５８】
【表１】
0004573946.tif 000003
【００５９】
【表２】
0004573946.tif 000004
【００６０】
表１，２の結果からも分かるように、実施例１〜３の光拡散性シート１は、全光線透過率７０．０％以上、ヘーズ８０．０％以上、内部ヘーズ４０％未満、透過の像鮮明度２５．０％以上、バインダー樹脂及び樹脂粒子の屈折率差０．０５以下の全ての要件を満たしていることによって、光拡散性、輝度向上値、費用対効果において優れた結果が得られた。
【００６１】
一方、比較例１の光拡散性シート１は、透過の像鮮明度が１９．６％と低いために、輝度に劣るものであった。
【００６２】
また、比較例２の光拡散性シート１は、透過の像鮮明度が１９．９％と低く、内部ヘーズが８４．６％と高いために、輝度に劣るものであった。
【００６３】
また、比較例３の光拡散性シート１は、ヘーズが２９．０％と低く、拡散性及び輝度において極めて劣るものであった。
【００６４】
また、本発明の光拡散性シート１のみで輝度を向上させたものについては、プリズムシートを使用して輝度を向上させたものに比べて、その費用対効果で３〜４倍の効果を示す結果となっている。
【００６５】
【発明の効果】
本発明の光拡散性シートによれば、バインダー樹脂及び樹脂粒子を含有して凹凸表面を有する光拡散層を透明支持体上に積層してなる光拡散性シートであって、当該光拡散性シートの全光線透過率を７０．０％以上、ヘーズを８０．０％以上、透過の像鮮明度を２５．０％以上であるようにすることにより、高価で傷つき易いプリズムシートなどを使用しなくとも、費用対効果の観点から考えて、高光拡散性を発揮しつつ、且つ正面方向への輝度を高輝度化した光拡散性シートを提供できるようになる。
【図面の簡単な説明】
【図１】本発明の光拡散性シートの一実施例を示す断面図。
【図２】本発明の光拡散性シートとバックライトユニットを組み合わせた一使用形態の断面図。
【図３】本発明の光拡散性シートとバックライトユニットを組み合わせた他の使用形態の断面図。
【図４】プリズムシートとバックライトユニットを組み合わせた形態の断面図。
【図５】本発明の光拡散性シートとプリズムシート及びバックライトユニットを組み合わせた一使用形態の断面図。
【図６】光拡散性シートの光拡散層の凹凸表面をバインダー樹脂で埋めた断面図。
【符号の説明】
１・・・光拡散性シート
２・・・光拡散層
３・・・透明支持体
４・・・バックライトユニット
５・・・プリズムシート
【図１】
0004573946.tif 000005
【図２】
0004573946.tif 000006
【図３】
0004573946.tif 000007
【図４】
0004573946.tif 000008
【図５】
0004573946.tif 000009
【図６】
0004573946.tif 000010